(57)【特許請求の範囲】
【請求項１】
（Ａ）一般式：
【化１】
0004672138.tif 000009
（式中、Ｒは非置換の１価の炭化水素基、またはクロロメチル基、シアノエチル基、3,3,3−トリフルオロプロピル基から選ばれる１価の置換炭化水素基を示し、ｎは正の整数である）で実質的に表され、25℃における粘度が100〜500000cPであるポリオルガノシロキサン100重量部、（Ｂ）一般式：
【化２】
0004672138.tif 000010
（式中、Ｒ１は非置換の１価の炭化水素基、またはクロロメチル基、シアノエチル基、3,3,3−トリフルオロプロピル基から選ばれる１価の置換炭化水素基を、Ｒ２は同一または相異なる１価の炭化水素基を示し、ｍは０、１または２である）で表されるオルガノシランおよび／またはその部分加水分解縮合物１〜30重量部、（Ｃ）微粉末シリカ3〜15重量部、および（Ｄ）硬化用触媒0.01〜10重量部からなる室温硬化性ポリオルガノシロキサン組成物を製造するにあたり、
前記（Ａ）成分のポリオルガノシロキサン１００重量部のうち９２．０〜９９．５重量部と（Ｂ）成分のオルガノシランおよび／またはその部分加水分解縮合物のみを予め所定の比率で湿気を断った状態で混合し、次いでこの混合物に前記（Ｃ）成分の微粉末シリカと（Ｄ）成分の硬化用触媒、さらに（Ａ）成分の残り０．５〜８．０重量部及び、任意成分を所定の比率で配合することを特徴とするシーリング材用の一成分系の室温硬化性ポリオルガノシロキサン組成物の製造方法。
【請求項２】
請求項１記載の室温硬化性ポリオルガノシロキサン組成物の製造方法であって、前記（Ｃ）成分の微粉末シリカが、未処理のシリカであることを特徴とする、室温硬化性ポリオルガノシロキサン組成物の製造方法。
【請求項３】
請求項１記載の室温硬化性ポリオルガノシロキサン組成物の製造方法であって、前記（Ｃ）成分の微粉末シリカが、ヘキサメチルジシラザンで表面処理したシリカであることを特徴とする、室温硬化性ポリオルガノシロキサン組成物の製造方法。
【請求項４】
（Ａ）一般式：
【化３】
0004672138.tif 000011
（式中、Ｒは非置換の１価の炭化水素基、またはクロロメチル基、シアノエチル基、3,3,3−トリフルオロプロピル基から選ばれる１価の置換炭化水素基を示し、ｎは正の整数である）で実質的に表され、25℃における粘度が100〜500000cPであるポリオルガノシロキサン100重量部、（Ｂ）一般式：
【化４】
0004672138.tif 000012
（式中、Ｒ１は非置換の１価の炭化水素基、またはクロロメチル基、シアノエチル基、3,3,3−トリフルオロプロピル基から選ばれる１価の置換炭化水素基を、Ｒ２は同一または相異なる１価の炭化水素基を示し、ｍは０、１または２である）で表されるオルガノシランおよび／またはその部分加水分解縮合物１〜30重量部、（Ｃ）表面を疎水化処理した微粉末シリカ３〜１５重量部、および（Ｄ）硬化用触媒0.01〜10重量部からなる室温硬化性ポリオルガノシロキサン組成物を製造するにあたり、
前記（Ａ）成分のポリオルガノシロキサン１００重量部のうち、９２．０〜９９．５重量部と（Ｂ）成分のオルガノシランおよび／またはその部分加水分解縮合物のみを予め所定の比率で湿気を断った状態で混合し、次いでこの混合物に前記（Ｃ）成分の微粉末シリカと（Ｄ）成分の硬化用触媒、さらに（Ａ）成分の残り０．５〜８．０重量部、及び、任意成分を所定の比率で配合することを特徴とするシーリング材用の一成分系の室温硬化性ポリオルガノシロキサン組成物の製造方法。
【請求項５】
請求項４記載の室温硬化性ポリオルガノシロキサン組成物の製造方法であって、前記（Ｃ）成分の微粉末シリカが、ヘキサメチルジシラザンで表面処理したシリカであることを特徴とする、室温硬化性ポリオルガノシロキサン組成物の製造方法。
【発明の詳細な説明】
【０００１】
【発明の属する技術分野】
本発明は、空気中の水分により常温で硬化する一成分系の室温硬化性ポリオルガノシロキサン組成物の製造方法に係り、さらに詳しくはコンパウンド状態における垂れ落ち性を改良した、シーリング用組成物に適した室温硬化性ポリオルガノシロキサン組成物の製造方法に関する。
【０００２】
【従来の技術】
従来から、空気中の水分により常温で硬化してゴム弾性体となる、いわゆる縮合反応型液状シリコーンゴム組成物はよく知られており、建築、機械、電気などの各種分野におけるシーリング材、工業用接着剤、ポッティング材、型取り剤などとして広く用いられている。
【０００３】
ところで、このようなシリコーンゴム組成物を工業用または建築、構造用などのシーリング材として用いる場合には、施工されたシリコーンゴムが未硬化の状態で施工面から垂れ落ちないことが作業性などの点から重要である。
【０００４】
そのため、シーリング材用のシリコーンゴム組成物には、補強性充填剤としてオクタメチルシクロテトラシロキサンなどの有機ケイ素化合物で処理されたシリカなどを添加し、さらに垂れ落ち防止剤を配合することが一般的に行われている。
【０００５】
この垂れ落ち防止剤としては、フェニル基を多量に含有するポリシロキサン（米国特許第4,100,129号明細書参照）、ポリオキシアルキレン化合物（特開昭56−853号公報参照）、ポリオキシアルキレンと官能性シランとの反応生成物（特開昭62−135560号公報参照）などが知られている。
【０００６】
このようなシリコーンゴム組成物を一成分系として使用する際には、一般的にベースポリマー、充填剤および硬化用触媒、さらには垂れ落ち防止剤を予め混合し、最後に架橋剤を配合して均一に混合したり、あるいはベースポリマー、充填剤および垂れ落ち防止剤を予め混合し、一方では架橋剤と硬化用触媒とを予め混合し、これらを均一に混合することによって製造している。
【０００７】
【発明が解決しようとする課題】
しかしながら、上記したフェニル基含有ポリシロキサンは少量の添加では垂れ落ち防止効果が十分に得られないため、多量に配合する必要があり、これにより組成物が極めて高価になるという問題があった。
【０００８】
また、ポリオキシアルキレン化合物は分子量が大きいために、組成物のベースポリマーとの相溶性が悪いという問題があった。
【０００９】
更に、ポリオキシアルキレンと官能性シランとの反応生成物においても、補強性充填剤が未処理のものではその効果が極めて少なく、製造コストが高くなるなどの問題があった。
【００１０】
これらの問題を解決するために、例えば特開平２−４１３６１号公報には、ベースポリマーと架橋剤であるオルガノシランを予め混合し、次いで微粉末シリカ、硬化用触媒を配合する方法が提案されている。
【００１１】
しかしながら、この方法では微粉末シリカの配合量が少ないと垂れ落ち防止が不充分であるという問題がある。
【００１２】
本発明はこのような従来の問題に対処するためになされたものである。
【００１３】
即ち本発明は、垂れ落ち防止剤などを使用することなく垂れ落ち性を著しく改良し、たとえばシーリング材に好適した室温硬化性ポリオルガノシロキサン組成物を安価にかつ容易に得ることを可能にした製造方法を提供することを目的とする。
【００１４】
【課題を解決するための手段】
本発明者はこのような目的を達成するために鋭意研究を行った結果、室温硬化性ポリオルガノシロキサン組成物の基本成分を配合する際に、ポリオルガノシロキサンと架橋剤とを予め混合し、この後に他の成分を添加することによって、垂れ落ち防止剤などを使用することなく垂れ落ち性が著しく改善され、シーリング材などに好適した組成物が得られることを見出し本発明を完成するに至った。
【００１５】
すなわち、本発明のシーリング材用の一成分系の室温硬化性ポリオルガノシロキサン組成物の製造方法は、（Ａ）一般式：
【化５】
0004672138.tif 000002
（式中、Ｒは非置換の１価の炭化水素基、またはクロロメチル基、シアノエチル基、3,3,3−トリフルオロプロピル基から選ばれる１価の置換炭化水素基を示し、ｎは正の整数である）で実質的に表され、25℃における粘度が100〜500000cPであるポリオルガノシロキサン100重量部、（Ｂ）一般式：
【化６】
0004672138.tif 000003
（式中、Ｒ１は非置換の１価の炭化水素基、またはクロロメチル基、シアノエチル基、3,3,3−トリフルオロプロピル基から選ばれる１価の置換炭化水素基を、Ｒ２は同一または相異なる１価の炭化水素基を示し、ｍは０、１または２である）で表されるオルガノシランおよび／またはその部分加水分解縮合物１〜30重量部、（Ｃ）微粉末シリカ3〜15重量部、および（Ｄ）硬化用触媒0.01〜10重量部からなる室温硬化性ポリオルガノシロキサン組成物を製造するにあたり、前記（Ａ）成分のポリオルガノシロキサン１００重量部のうち９２．０〜９９．５重量部と（Ｂ）成分のオルガノシランおよび／またはその部分加水分解縮合物のみを予め所定の比率で湿気を断った状態で混合し、次いでこの混合物に前記（Ｃ）成分の微粉末シリカと（Ｄ）成分の硬化用触媒、さらに（Ａ）成分の残り０．５〜８．０重量部及び、任意成分を所定の比率で配合することを特徴としている。
【００１６】
本発明における他のシーリング材用の一成分系の室温硬化性ポリオルガノシロキサン組成物の製造方法は、（Ａ）一般式：
【化７】
0004672138.tif 000004
（式中、Ｒは非置換の１価の炭化水素基、またはクロロメチル基、シアノエチル基、3,3,3−トリフルオロプロピル基から選ばれる１価の置換炭化水素基を示し、ｎは正の整数である）で実質的に表され、25℃における粘度が100〜500000cPであるポリオルガノシロキサン100重量部、（Ｂ）一般式：
【化８】
0004672138.tif 000005
（式中、Ｒ１は非置換の１価の炭化水素基、またはクロロメチル基、シアノエチル基、3,3,3−トリフルオロプロピル基から選ばれる１価の置換炭化水素基を、Ｒ２は同一または相異なる１価の炭化水素基を示し、ｍは０、１または２である）で表されるオルガノシランおよび／またはその部分加水分解縮合物１〜30重量部、（Ｃ）表面を疎水化処理した微粉末シリカ３〜１５重量部、および（Ｄ）硬化用触媒0.01〜10重量部からなる室温硬化性ポリオルガノシロキサン組成物を製造するにあたり、前記（Ａ）成分のポリオルガノシロキサン１００重量部のうち、９２．０〜９９．５重量部と（Ｂ）成分のオルガノシランおよび／またはその部分加水分解縮合物のみを予め所定の比率で湿気を断った状態で混合し、次いでこの混合物に前記（Ｃ）成分の微粉末シリカと（Ｄ）成分の硬化用触媒、さらに（Ａ）成分の残り０．５〜８．０重量部、及び、任意成分を所定の比率で配合することを特徴としている。
【００１７】
本発明における（Ａ）成分のポリオルガノシロキサンは、本発明によって得られる組成物のベースポリマーとなるものであり、従来より縮合反応型液状ポリマーのベースとして用いられているものである。
【００１８】
したがって、ケイ素原子に結合した水酸基を１分子中に少なくとも２個含有することが必要であり、また硬化後の組成物が良好な機械的特性を有するために、水酸基と結合するケイ素原子がポリオルガノシロキサンの末端にあるもの、すなわち一般式：
【化９】
0004672138.tif 000006
（式中、Ｒは置換または非置換の１価の炭化水素基を示し、ｎは正の整数である）で実質的に表されるポリオルガノシロキサンが用いられる。
【００１９】
ポリオルガノシロキサンのケイ素原子に結合する有機基Ｒとしては、メチル基、エチル基、プロピル基、ブチル基、ビニル基、フェニル基などの１価の炭化水素基、クロロメチル基、シアノエチル基、3,3,3−トリフルオロプロピル基などの１価の置換炭化水素基が例示される。
【００２０】
適度の硬化速度を有すること、硬化前の流動性が適用に扱いやすいこと、また硬化後の物性、特にモジュラスが低いことから、Ｒはその85％以上がメチル基であることが好ましく、合成の容易さからＲのすべてがメチル基であることが最もよいが、耐熱性や耐寒性などが特に要求される場合には、Ｒの一部としてフェニル基を用いるのがよい。
【００２１】
また、ｎの範囲はＲの種類とそのモル比によっても異なるが、取扱いの容易さ、組成物の流動性、硬化後の物性などから、（Ａ）成分の粘度が25℃で100cP〜500000cPとなるように選ばれ、Ｒがすべてメチル基である場合にはｎがほぼ20〜3000の範囲であることに相当する。
【００２２】
（Ａ）成分の粘度が100cP未満であると低粘性によって良好な物性を得るのが困難となり、500000cPを越えると押出し作業性や硬化性が悪くなる傾向がある。
【００２３】
本発明に用いられる（Ｂ）成分は、（Ａ）成分を架橋して網状構造を与えるための架橋剤であり、そのためにケイ素原子に結合したケトオキシム基を１分子中に少なくとも２個含有するオルガノシランやその部分加水分解縮合物が用いられる。
【００２４】
上記ケトオキシム基含有のオルガノシランは、具体的には一般式：
【化１０】
0004672138.tif 000007
（式中、R1は置換または非置換の１価の炭化水素基を、R2は同一または相異なる１価の炭化水素基を示し、ｍは０、１または２である）
で表されるものである。
【００２５】
また、ケイ素原子に結合したケトオキシム基以外の有機基R1としては、メチル基、エチル基、プロピル基、ブチル基、ビニル基、フェニル基などの１価の炭化水素基、クロロメチル基、シアノエチル基、3,3,3−トリフルオロプロピル基などの１価の置換炭化水素基が例示され、適度の硬化速度を与えることから、メチル基、フェニル基またはビニル基であることが好ましい。
【００２６】
このようなオルガノシランとしては、メチルトリス（ジエチルケトオキシム）シラン、メチルトリス（メチルエチルケトオキシム）シラン、ビニルトリス（メチルエチルケトオキシム）シラン、フェニルトリス（ジエチルケトオキシム）シランなどのシラン化合物、あるいはこれらの部分加水分解縮合物が例示される。
【００２７】
この（Ｂ）成分は、上記（Ａ）成分100重量部に対して１〜30重量部の範囲で使用する。（Ｂ）成分の配合量が１重量部未満であると弾性および機械的特性にすぐれた硬化物を得ることができず、30重量部を越えると得られる硬化物がもろいものとなる。
【００２８】
本発明に用いられる（Ｃ）成分の微粉末シリカは、硬化後のゴム弾性体に機械的強度を与える補強性の充填剤である。このような補強性充填剤としては、煙霧質シリカ、焼成シリカ、沈澱シリカ、およびこれらの表面をオルガノクロロシラン類、ポリオルガノシロキサン類およびヘキサメチルジシラザンなどで疎水化したものなどが例示される。
【００２９】
この（Ｃ）成分は、（Ａ）成分100重量部に対して３〜１５重量部、好ましくは５〜１４重量部の範囲で使用する。特に８〜１４重量部の範囲で使用することが望ましい。
【００３０】
（Ｃ）成分の配合量が３重量部未満であると機械的強度が十分に得られず、また垂れ落ちを十分に防止できない。
【００３１】
本発明に用いられる（Ｄ）成分の硬化用触媒は、（Ａ）成分と（Ｂ）成分との縮合反応を促進させるものである。
【００３２】
このような硬化用触媒としては、鉄オクトエート、コバルトオクトエート、マンガンオクトエート、亜鉛オクトエート、スズナフテネート、スズカプリレート、スズオレエートのようなカルボン酸金属塩；ジブチルスズジアセテート、ジブチルスズジオクトエート、ジブチルスズジラウレート、ジブチルスズオレエート、ジフェニルスズジアセテート、酸化ジブチルスズ、ジブチルスズジメトキシド、ジブチルビス（トリエトキシシロキシ）スズ、ジオクチルスズジラウレートのような有機スズ化合物；テトラブチルチタネート、テトラ−２−エチルヘキシルチタネート、トリエタノールアミンチタネート、テトラ（イソプロペニルオキシ）チタネートなどの有機チタン酸エステル；オルガノシロキシチタン、β−カルボニルチタンなどの有機チタン化合物；アルコキシアルミニウム化合物などが例示される。
【００３３】
この（Ｄ）成分は、（Ａ）成分100重量部に対して0.01〜10重量部の範囲で使用する。硬化用触媒の配合量が10重量部を越えると硬化性が速くなりずぎるのみならず、硬化後のシーリング材の機械的特性に悪影響を及ぼす。
【００３４】
本発明における組成物は、上記（Ａ）〜（Ｄ）の各成分を基本成分とし、これらに必要に応じてその他公知の充填剤、可塑剤、着色剤、耐熱向上剤、難燃性付与剤、防カビ剤、接着付与剤などを本発明の効果を損わない範囲で配合してもよい。
【００３５】
そして、本発明は上記（Ａ）〜（Ｄ）の必須成分、および上述した任意成分を配合・混合するにあたって、まずベースポリマーである（Ａ）成分のポリオルガノシロキサン１００重量部のうち、９２．０〜９９．５重量部と架橋剤である（Ｂ）成分のオルガノシランおよび／またはその部分加水分解縮合物とを、予め前述した配合比のもとでミキサ、ニーダなどでブレンド配合し、均一になるように混合する。
【００３６】
この混合は、湿気を断った状態で行う。次に、その混合体に補強性充填剤である（Ｃ）成分の微粉末シリカと（Ｄ）成分の硬化用触媒、（Ａ）成分の残り０．５〜８．０重量部、さらに必要に応じて前述した任意成分を、同じく湿気を断った状態で配合し、均一になるように混合する。
【００３７】
後から配合する（Ａ）成分が０．５重量部未満であるとスランプ防止効果が不十分であり、８．０重量部を超えると組成物をカートリッジ状の容器から押し出す際に組成物の粘りが強くなり、押し出し難くなる。
【００３８】
このように予め（Ａ）成分と（Ｂ）成分とを混合することによって、硬化前においても適度な粘性が得られ、垂れ落ち性が大幅に改善された室温硬化性ポリオルガノシロキサン組成物が得られる。
【００３９】
本発明の室温硬化性ポリオルガノシロキサン組成物の製造方法によれば、（Ａ）成分のポリオルガノシロキサンと（Ｂ）成分のオルガノシランおよび／またはその部分加水分解縮合物とを予め混合した後に、他の成分を添加することによって、  特に垂れ落ち防止剤を用いることなく、硬化前の垂れ落ち性が著しく改善された室温硬化性ポリオルガノシロキサン組成物が得られる。
【００４０】
したがって、本発明の製造方法によって得られる室温硬化性ポリオルガノシロキサン組成物は、たとえば建築用シーリング材のような各種シーリング材として使用した際の作業性などに極めて優れ、非常に有効なものである。また、その製造コストが安価であることから、工業用シーリング材として非常に有用なものが得られる。
【００４１】
【発明の実施の形態】
以下、本発明を実施の形態によってさらに詳細に説明する。なお、実施例および比較例中の部は、すべて重量部を示すものとする。また、粘度などの特性値はことわらない限り、25℃における測定値を示す。
【００４２】
（実施例１〜９）
表１に示した配合比（重量部）でベースポリマーと架橋剤を湿気を遮断した混合器に投入し、この状態で混合して均一にした。その後表１に示した配合比でベースポリマーの残り、微粉末シリカ、硬化用触媒を投入し、湿気を遮断した状態で均一になるように混合した。
【００４３】
【表１】
0004672138.tif 000008
表１中の押し出し試験は、次の手順で行なう。まず、内径が４６．８５ｍｍ、ノズル先端内径が６．２０ｍｍの円柱状の容器に組成物を入れ、蓋（プランジャー）をし、蓋の上から蓋に均一に力が加わるように押す。このときのノズル先端から組成物を押し出すのに必要とされる力を測定する。このとき示す数値が小さい方が容器から押し出す力が少なくて済む事になる。
【００４４】
（比較例１）
表１に示した配合比でベースポリマー、架橋剤、微粉末シリカ、硬化用触媒を湿気を遮断した混合器に投入し、この状態で均一になるように混合した。
【００４５】
（比較例２，３）
実施例１〜９と同様に、表１に示した配合比でベースポリマーと架橋剤を湿気を遮断した混合器に投入し、この状態で均一になるように混合した後、ベースポリマーの残り、微粉末シリカ、硬化用触媒を投入し、湿気を遮断した状態で均一になるように混合した。
【００４６】
これら各室温硬化性ポリオルガノシロキサン組成物を用いてＪＩＳ  Ａ５７５８に準じてスランプ試験を行なった。但し、スランプ試験用溝形容器の幅は５０ｍｍ（ＪＩＳ  Ａ５７５８では２０ｍｍ）、深さは２５ｍｍ（同１０ｍｍ）とした。
【００４７】
また、シート成型用金型に押し出し温度２０℃、湿度５５％の条件下で７日間放置し硬化させ、厚さ２ｍｍのシートを作成した。次いでこのシートの物理特性をＪＩＳ  Ｋ６３０１に従って測定した。
【００４８】
（実施例１０）
実施例１で得られた組成物１００重量部を湿気を遮断した混合器に投入し、Ｅｘｘｓｏｌ  Ｄ−１１０（商品名：エクソン化学株式会社製、直鎖状炭化水素の混合物）を２０部投入し、湿気を遮断した状態で均一になるように混合した。これを実施例１と同様にＪＩＳ  Ａ５７５８に準じてスランプ試験を行なったところ、３．０ｍｍであった。
【００４９】
（比較例４）
比較例２で得られた組成物１００重量部を湿気を遮断した混合器に投入し、実施例１０と同様にＥｘｘｓｏｌ  Ｄ−１１０を２０部投入し、湿気を遮断した状態で均一になるように混合した。これを実施例１と同様にＪＩＳ  Ａ５７５８に準じてスランプ試験を行なったところ、垂れ落ちた。
【００５０】
以上の各実施例および比較例の結果からも明らかなように、本発明の製造方法にしたがって得られる室温硬化性ポリオルガノシロキサン組成物は、硬化前の垂れ落ち性が著しく改良されており、各種シーリング材として非常に有効なものである。
【００５１】
【発明の効果】
本発明の室温硬化性ポリオルガノシロキサン組成物の製造方法によれば、（Ａ）成分のポリオルガノシロキサンと（Ｂ）成分のオルガノシランおよび／またはその部分加水分解縮合物とを予め混合した後に、他の成分を添加することによって、  特に垂れ落ち防止剤を用いることなく、硬化前の垂れ落ち性が著しく改善された室温硬化性ポリオルガノシロキサン組成物が得られる。